(57)【要約】【課題】常温下で使用済み発泡ポリスチレンを減容剤で減容した減容物から、減容剤の回収及び発泡剤の含浸を同時に行うことで、熱履歴による再生樹脂粒子の劣化が少なく、しかも減容剤で抽出した発泡剤を蒸留操作で、発泡剤と減容剤を分離回収し、再利用出来る。【解決手段】使用済み発泡ポリスチレンを減容剤に溶解させた減容物を予備含浸槽２１に投入後、易揮発性炭化水素の発泡剤を添加し、攪拌混合させて減容物から減容剤の抽出と発泡剤の含浸を同時に行い、その後高粘度送ポンプ２３により、粒状化装置３１に送って粒状物にし、それを本含浸槽４１に投入し、前記発泡剤で粒状物中の減容剤を更に抽出後、循環ポンプ４３で、乾燥機５１に送り、樹脂粒子表面に付着する発泡剤を除去する。予備含浸槽で減容剤を抽出した発泡剤は、回分式小型蒸留搭６２に送って、蒸留分離により、発泡剤と減容剤に分離回収する。【選択図】　　　　図１
2004002572.tif 000002
【特許請求の範囲】
【請求項１】
発泡ポリスチレン系樹脂を再生するために減容剤に溶解させて減容物を作る減容工程と、前記減容物に発泡剤を含浸させる発泡剤含浸工程からなる、発泡性ポリスチレン系樹脂粒子の再生処理法において、
前記発泡剤含浸工程は、
前記減容物中の前記減容剤を抽出すると同時に、前記発泡剤を含浸させるための予備含浸工程と、
前記予備含浸工程を経た後に前記減容物を粒状物にする粒状物造粒工程と、
前記粒状物造粒工程を経た後に前記粒状物中の前記減容剤を抽出すると同時に、前記発泡剤を含浸させるための本含浸工程と
からなることを特徴とする再生発泡性ポリスチレン系樹脂粒子の再生処理法。
【請求項２】
請求項１に記載の発泡性ポリスチレン系樹脂粒子の再生処理法において、
前記本含浸工程の後に、
前記粒状物と前記粒状物の表面に付着している過剰発泡剤を蒸発させて除去する乾燥工程を含む
ことを特徴とする再生発泡性ポリスチレン系樹脂粒子の再生処理法。
【請求項３】
請求項１又は２に記載の発泡性ポリスチレン系樹脂粒子の再生処理法において、
前記予備含浸工程は、
前記減容物と発泡剤を上下２層に分離したままで撹拌し、前記減容物中の減容剤を抽出すると同時に、前記発泡剤を前記減容物に含浸させ、前記減容剤の含有量を減らしたものである
ことを特徴とする再生発泡性ポリスチレン系樹脂粒子の再生処理法。
【請求項４】
請求項３に記載の再生発泡性ポリスチレン系樹脂粒子の再生処理法において、
前記予備含浸工程の攪拌は、
撹拌翼の先端周速５０〜２００ｃｍ／ｓで回転させ、前記減容物と前記発泡剤の撹拌を行い、前記発泡剤の液温を８〜２０℃とし、含浸時間を１０〜１８０分の条件で、前記発泡剤と前記減容物中の前記減容剤の重量組成が２：１〜８：１にある範囲で混合攪拌し、前記減容物中の減容剤濃度を２５〜４０重量％とする
ことを特徴とする再生発泡性ポリスチレン系樹脂粒子の再生処理方法。
【請求項５】
請求項３に記載の再生発泡性ポリスチレン系樹脂粒子の再生処理法において、
前記本含浸工程は、
液温を０〜３６℃とし、攪拌機回転数を８０〜２００ｒｐｍとし、含浸時間を２〜４８時間の条件で、発泡剤中で粒状化装置により粒状化したものを混合攪拌した後、粒状物を乾燥機に取出して、温度を０〜２０℃の条件で乾燥し、樹脂粒子内の減容剤及び発泡剤濃度を５〜２５重量％とする
ことを特徴とする再生発泡性ポリスチレン系樹脂粒子の再生処理方法。
【請求項６】
請求項４に記載の再生発泡性ポリスチレン系樹脂粒子の再生処理法において、
前記予備含浸工程の攪拌は、
下部に矩形板材である垂直パドル翼が配置され、上部に楕円板材を長軸、短軸で４分割した攪拌翼で攪拌する
ことを特徴とする再生発泡性ポリスチレン系樹脂粒子の再生処理方法。
【請求項７】
発泡ポリスチレン系樹脂を再生するために減容剤に溶解させた減容物に発泡剤を含浸させる発泡剤含浸を行うことができる、発泡性ポリスチレン系樹脂粒子の再生処理システムにおいて、
前記減容物中の前記減容剤を抽出すると同時に、前記発泡剤を含浸させる予備含浸工程のための予備含浸槽と、
前記予備含浸工程を経た後に、前記減容物を粒状物にする粒状物工程のための粒状化手段と、
前記粒状物造粒工程を経た後に前記粒状物中の前記減容剤を抽出すると同時に、前記発泡剤を含浸させるための本含浸槽と
からなることを特徴とする再生発泡性ポリスチレン系樹脂粒子の再生処理システム。
【請求項８】
請求項７に記載の発泡性ポリスチレン系樹脂粒子の再生処理システムにおいて、
前記本含浸工程の後に、
前記粒状物と前記粒状物の表面に付着している過剰発泡剤を蒸発させて除去する乾燥手段を含む
ことを特徴とする再生発泡性ポリスチレン系樹脂粒子の再生処理システム。
【請求項９】
請求項７又は８に記載の再生発泡性ポリスチレン系樹脂粒子の再生処理システムにおいて、
前記予備含浸槽に外周の周速５０〜２００ｃｍ／ｓで回転し、前記減容物と前記発泡剤の撹拌を行う撹拌翼と
を有することを特徴とする再生発泡性ポリスチレン系樹脂粒子の再生処理システム。
【請求項１０】
請求項７又は８に記載の再生発泡性ポリスチレン系樹脂粒子の再生処理システムにおいて、
前記粒状化手段は、
ダイスから押し出される前記減容物を切断するカッターと、前記カッター刃面及びダイス表面に貧溶媒を噴射するための貧溶媒噴射手段と
からなることを特徴とする再生発泡性ポリスチレン系樹脂粒子の再生処理システム。
【請求項１１】
請求項７又は８に記載の再生発泡性ポリスチレン系樹脂粒子の再生処理システムにおいて、
前記予備含浸槽で、液温を８〜２０℃とし、攪拌翼先端周速を５０〜２００ｃｍ／ｓとし、含浸時間を１０〜１８０分の条件で、前記発泡剤と前記減容物中の前記減容剤の重量組成が２：１〜８：１にある範囲で混合攪拌し、前記減容物中の減容剤濃度を２５〜４０重量％とする
ことを特徴とする再生発泡性ポリスチレン系樹脂粒子の再生処理システム。
【請求項１２】
請求項７又は８に記載の再生発泡性ポリスチレン系樹脂粒子の再生処理システムにおいて、
前記本含浸槽で、液温を０〜３６℃とし、攪拌機回転数を８０〜２００ｒｐｍとし、含浸時間を２〜４８時間の条件で、発泡剤中で粒状化装置により粒状化したものを混合攪拌した後、粒状物を乾燥機に取出して、温度を０〜２０℃の条件で乾燥し、樹脂粒子内の減容剤及び発泡剤濃度を５〜２５重量％とする
ことを特徴とする再生発泡性ポリスチレン系樹脂粒子の再生処理システム。
【請求項１３】
請求項９に記載の再生発泡性ポリスチレン系樹脂粒子の再生処理システムにおいて、
前記攪拌翼は、
下部に矩形板材である垂直パドル翼が配置され、上部に楕円板材を長軸、短軸で４分割した形である
ことを特徴とする再生発泡性ポリスチレン系樹脂粒子の再生処理システム。
【発明の詳細な説明】
【０００１】
【発明の属する技術分野】
本発明は、再生発泡性ポリスチレン系樹脂粒子の再生処理システム、及びその処理法に関する。特に、使用済み発泡ポリスチレンの減容物に対して減容剤抽出と発泡剤の含浸をひとつの工程で行うことで、溶剤の分離回収と再生発泡性ポリスチレン系樹脂粒子の製造を効率良く行えるようにした、再生発泡性ポリスチレン系樹脂粒子の再生処理システム及びその処理法に関するものである。また、再度発泡ポリスチレン成形体を作ることのできる再生発泡性ポリスチレン系樹脂粒子を製造する工程における減容物の粒状化技術に関するものである。
【０００２】
【従来の技術】
国際公開ＷＯ０１／６８７５９Ａ１（以下、先行技術１という。）には、使用済みの発泡ポリスチレンを溶剤で減容処理した減容物から減容剤を回収し、発泡剤の含浸処理を行う方法について記載されている。この方法は、特定範囲のハンセン溶解度パラメータを持つ溶剤を減容剤として使用し、減容物を発泡剤に浸漬処理し、減容剤の回収、発泡剤の含浸を行い発泡性樹脂粒子を製造するものである。この中に減容物の凝着性を低下させるための工程として減容物を発泡剤と撹拌または混練して減容物中の減容剤を抽出しその含有量を減らし、粒状物への成形を容易にすることの記載がある。
【０００３】
高粘度液の混合撹拌では、アンカー翼やリボン翼などの大きな翼を有する撹拌翼を比較的低速で回転させて、撹拌槽全体を層流状態で強引に混合する場合が一般的である。一方、低粘度液では、傾斜パドル翼やタービン翼などの比較的小さな翼を高速回転させて乱流状態で混合する場合が多い。また異なる粘度の液体を効率よく撹拌混合するために、特定の撹拌翼を用いて撹拌槽全体の混合特性を改良した種々の撹拌装置が考案され提案されている。
【０００４】
例えば特開平５−４９８９０号公報には、上段のパドル翼を隣接する下段のパドル翼より交差角度４５〜７５度で回転方向に先行させて配置し、上下のパドル翼を外端部で部分的に重複させ、最下段のパドル翼の外端部を後退羽根に形成した撹拌装置の記載がある。特開平７−１２４４５６号公報には上段に略台形状で下部中央に凹部を備えた翼と、略長方形で上部中央部に凹部を備えた下段翼を直交して配置し、下段翼の下部を後退羽根に形成した撹拌装置の記載がある。特開平９−７５６９９号公報、特開２０００−２１０５４９号公報には、回転軸線と傾斜して半径方向かつ上方に伸びる板状の第１の上段翼と、傾斜して半径方向かつ下方に伸びる板状の第２の上段翼を、第１の上段翼下辺部と第２の上段翼上辺部を重複させて配置し、さらに下方かつ半径方向に延びる板状の下段翼で構成された撹拌装置の記載がある。
【０００５】
また、先行技術１には、ポリスチレンペレット中間体を経由せずに、減容剤を含み膨潤した減容物から常温・常圧条件下で直接減容剤と発泡剤の溶剤置換を行い、再生発泡性ポリスチレン系樹脂粒子を製造する方法が記載されている。この製造方法によると、減容物をプランジャー型押し出し機やスクリュー式押し出し機等で紐状に押し出し、これをポリエチレンやフッ素樹脂等の不粘着性の板あるいは棒状の基材に巻いて保持し発泡剤に浸漬後、硬化させてからストランドカッター等の切断機で切断し、再生発泡性ポリスチレン系樹脂粒子を製造するとの記載がある。
【０００６】
他方、溶剤を含まない溶融樹脂の粒状化技術は、特開平７−１８６２３６号公報（以下、先行技術２という。）に、押出口から吐出された混練物を切断する回転切断刃と切断された溶融ペレットを前記回転切断刃の回転領域外に同伴させる水を噴出する水噴出孔と固化したペレットを前記水と共に排出する排出口とを備えてなるカッター装置との記載がある。
【０００７】
特開平６−８７９７３号公報（以下、先行技術３という。）には、発泡スチレン系樹脂成形品の収縮物を無延伸熱溶融して得られるスチレン系樹脂粒子に有機分散剤を含む水性媒体を分散し、１００℃以上１４０℃以下の温度で易揮発性炭化水素を含浸させて再生発泡性スチレン系樹脂を製造している記載がある。
【０００８】
特開平５−９８０６２号（以下、先行技術４という。）には、粉砕された発泡スチレン系樹脂成形体を押出機中で加熱溶融して押出し、切断してスチレン系樹脂粒子とし、このスチレン系粒子を純水中に分散させ、ベンゾイルパ−オキサイドを融解したスチレン単量体溶液を添加することにより、スチレン系樹脂粒子に吸収重合させた後、更に発泡剤であるブタンを含浸させて発泡性スチレン系樹脂粒子を得るとの記載がある。
【０００９】
特開平９−２０８７３４号公報（以下、先行技術５という。）には、懸濁重合によって得られる発泡性スチレン系樹脂粒子であって、平均粒子径が０．４ｍｍ以下、又は、１．３ｍｍ以上の規格外品を、スチレン系樹脂、発泡剤と共に押出し機に投入し、加圧加熱液中に押出し即時切断して再生発泡性粒子を得るとの記載がある。
【００１０】
先行技術１には、廃棄物である発泡ポリスチレン系樹脂成形体を、発泡ポリスチレン系樹脂成形体に対して溶解性を有し、かつ発泡剤とは相互溶解性がある減容剤に溶解させて減容物を作り、減容物と減溶剤を抽出するための抽出溶剤とを分散・混錬して、減容剤を抽出して固形物を作り、固形物を粒単位である樹脂粒子に成形して、常温で樹脂粒子であるポリスチレン系樹脂を発泡させるための発泡剤に浸漬させると同時に、減容物を更に抽出して発泡ポリスチレン系樹脂を再生するとの記載がある。
【００１１】
【発明が解決しようとする課題】
この減容物からの減容剤抽出操作では、高濃度高分子溶液とこれと相溶しない発泡剤の混合撹拌を行う。高濃度の高分子溶液である減容物は、高粘度物質であり、これに含まれる減容剤を抽出するための発泡剤は、低粘度の有機溶剤である。また減容物すなわち高分子相からの減容剤の抽出が進行し、その含有量が低下するにつれて高分子相の粘度はさらに増加するという性質がある。
【００１２】
このように粘度が異なる複数種の物質で、しかも相溶しないものの混合撹拌において、アンカー翼やリボン翼の低速回転型撹拌機を用いた場合、高粘度液部分は混合するが低粘度液部分に対して混合性能が低く、混合攪拌槽の全体に循環流が形成されず均一に混合撹拌できない欠点がある。一方、傾斜パドル翼やタービン翼などの中速回転型撹拌機を用いた場合は、撹拌翼の近傍のみが撹拌され全体の循環流が形成されず均一に混合撹拌できない欠点がある。
そこで、形状、攪拌機能が異なる翼を組合せた特定の撹拌翼で、撹拌槽全体の混合特性を改良した撹拌装置を用い、撹拌槽全体に循環流を形成する十分な回転数で撹拌すると、粘度が異なる物質の混合でも撹拌槽全体の均一混合が可能である。ところが、減容物からの減容剤抽出操作では、撹拌槽全体を均一混合すると、高粘性物質である減容物は、急激に増粘し、撹拌翼により引きちぎられ、はじめ塊状であった高分子相が不定形に細分化され、発泡剤相中を流動した状態となる。さらに抽出が進行すると断片状になった減容物は、撹拌翼や撹拌槽へ付着し、撹拌槽からの著しく排出が困難になるという問題点がある。
【００１３】
先行技術１で提案されたものは、紐状の減容物をストランドカッター等の切断機で切断できるほどの硬さになるまで時間を要する等の問題があり生産性が低いものである。また、先行技術２で提案されたものは、水噴射口から水を噴射しても減容物の粘着性を落とすことはできないため切断できないものである。減容物を一旦は切断できるが、切断された粒子は非常に粘着性を有しているため、高速カッターによる遠心力だけでは個々の粒子に分離して飛散させることができず、瞬時に粒子同士が再付着し団子状の塊になるので目的とする粒子を得ることが出来ない。
【００１４】
先行技術３と先行技術５での提案は、揮発性炭化水素を含浸させるとき、オ−トクレ−ブ等の反応圧力容器内で行う必要がある。廃棄物が発生する現場でのこれらの機器の利用は困難であり、かつ生産性も低い。先行技術４での提案も、分散剤の使用量が多いため、この廃水処理にコストがかかり実用性に問題がある。しかも、加熱による熱収縮のためのエネルギ−損失、又熱収縮のため押出機等により加熱溶融押出してポリスチレン系樹脂を減容する方法は熱履歴により樹脂を劣化させてしまう問題がある。
【００１５】
先行技術１に記載されたものは、実験室レベルの製造方法を提案したものであるので、再生発泡性ポリスチレン系樹脂粒子を、工業レベルで大量にかつ経済的に生産できる製造方法に展開する必要がある。本発明は、以上のような技術背景のもので発明されたものであり、以下の目的を達成するものである。
本発明の目的は、常温・常圧条件下で溶剤置換法による再生発泡性ポリスチレン系樹脂粒子を製造するものにおいて、発泡剤及び減容剤も再利用できる、再生発泡性ポリスチレン系樹脂粒子の再生処理システム及びその処理法を提供することである。
本発明の他の目的は、予備含浸工程により、減容物を発泡剤と効率的に撹拌または混練して、減容物中の減容剤を抽出して減容剤含有量を減らして、後工程である造粒化を容易にした、再生発泡性ポリスチレン系樹脂粒子の再生処理システム及びその処理法を提供することである。
本発明の更に他の目的は、常温・常圧条件下で溶剤置換法による再生発泡性ポリスチレン系樹脂粒子を製造するものにおいて、減容物において造粒後の粒状物を相互付着させることなく粒状化できる、再生発泡性ポリスチレン系樹脂粒子の再生処理システム及びその処理法を提供するものである。
【００１６】
また、本発明の利点は、工業レベルで、使用済み発泡ポリスチレン系樹脂成形体を減容剤で減容した減容物から、常温・常圧条件下で減容剤の抽出及び発泡剤の含浸を同時に行うので、再生発泡性ポリスチレン系樹脂粒子が熱履歴を受けることもなく、しかも回収された発泡剤及び減容剤も再利用できる。
【００１７】
【課題を解決するための手段】
本願発明者は、前記課題を鋭意研究した結果、以下の発明を完成するに至った。すなわち、本発明の再生発泡性ポリスチレン系樹脂粒子の再生処理法は、発泡ポリスチレン系樹脂を再生するために減容剤に溶解させて減容物を作る減容工程と、前記減容物に発泡剤を含浸させる発泡剤含浸工程からなる、発泡性ポリスチレン系樹脂粒子の再生処理法において、前記発泡剤含浸工程は、前記減容物中の前記減容剤を抽出すると同時に、前記発泡剤を含浸させるための予備含浸工程と、前記予備含浸工程を経た後に前記減容物を粒状物にする粒状物造粒工程と、前記粒状物造粒工程を経た後に前記粒状物中の前記減容剤を抽出すると同時に、前記発泡剤を含浸させるための本含浸工程とからなる。
【００１８】
前記本含浸工程の後に、前記粒状物と前記粒状物の表面に付着している過剰発泡剤を蒸発させて除去する乾燥工程を含むと良い。
本発明の再生発泡性ポリスチレン系樹脂粒子の再生処理システムは、発泡ポリスチレン系樹脂を再生するために減容剤に溶解させた減容物に発泡剤を含浸させる発泡剤含浸を行うことができる、発泡性ポリスチレン系樹脂粒子の再生処理システムであって、前記減容物中の前記減容剤を抽出すると同時に、前記発泡剤を含浸させる予備含浸工程のための予備含浸槽と、前記予備含浸工程を経た後に、前記減容物を粒状物にする粒状物工程のための粒状化手段と、前記粒状物造粒工程を経た後に前記粒状物中の前記減容剤を抽出すると同時に、前記発泡剤を含浸させるための本含浸槽とからなる。
【００１９】
前記本含浸の後に、前記粒状物と前記粒状物の表面に付着している過剰発泡剤を蒸発させて除去する乾燥手段を含むと良い。
本発明の前記予備含浸工程は、異種翼の組合せによる特定の撹拌翼を低速回転させ、減容物と発泡剤を２層に分離したまま撹拌し、減容物中の減容剤抽出を行い、底部に開閉弁を有する予備含浸槽を用いることで、減容剤含有量を減らした減容物を予備含浸槽底部から容易に取り出す新規な減容剤抽出方法を実現したものである。
本発明の前記予備含浸工程後の減容物の粒状化は、ダイス表面に円周上に等間隔に配置された押し出し穴から減容物、予備的に減容物表面の減容剤を発泡剤で洗浄・抽出し粘着性を落とした減容物を押し出し、カッター刃面及びダイス表面に発泡剤を噴射させながら、高速回転するカッター刃で切断し、切断後の粒子同士が再付着せず独立した粒子を得る方法である。
【００２０】
本発明再生発泡性ポリスチレン系樹脂粒子の再生処理システムは、予備含浸槽と粒状化手段及び本含浸槽を主な構成とし、常温・常圧のもとで、再生発泡性ポリスチレン系樹脂粒子の製造と同時に溶剤の回収も行う。本発明にいう特定の撹拌翼とは、下段にパドル翼を有する撹拌翼であり、上段翼の形状は特にこだわらず一般的な傾斜パドル翼、スクリュー翼、パドル翼、タービン翼、プロペラ翼、及びこれらを組み合わせた攪拌翼で構成される多段翼をいう。好ましくは、前記攪拌翼は、下部に矩形板材である垂直パドル翼が配置され、上部に楕円板材を長軸、短軸で４分割した形であり、この分割した楕円板材を含む面と、攪拌翼の駆動軸線とを傾斜させた状態で固定したものであるものが良い。
【００２１】
本発明で使用する貧溶媒としては、ポリスチレン樹脂の溶解度が小さい有機溶剤であり、ペンタン、ヘキサンなどの易揮発性炭化水素やアルコール類、多価アルコール類を用いることができる。本発明で使用する減容物は、使用済み発泡ポリスチレン及び／又は発泡ポリスチレンを減容剤で収縮・脱泡させたものであり、減容剤を５０〜７０重量％程度含むものである。
【００２２】
本発明で使用する減容剤は、ポリスチレン系樹脂と溶解性を有し、発泡剤とは相互溶解性がある極性溶剤であり、ハンセン溶解度パラメ−タ−の水素結合項δｈ、極性項δｐがその単位を（Ｊ／ｃｍ３）１／２として、
【００２３】
［数１］
（δｐ−５．８）２＋（δｈ−４．３）２＜５０
かつ
δｐ２＋δｈ２＞４６
の条件を満足する溶媒を少なくとも１つ以上含むものである。例えば、コハク酸ジメチル、アジピン酸ジメチル、グルタル酸ジメチル等の二塩基酸メチルエステル組成物が挙げられる。
【００２４】
本発明で使用する発泡剤とは、発泡性ポリスチレン系樹脂粒子の発泡剤として通常使用されている易揮発性低級炭化水素化合物の内、常温・常圧において液体であるペンタン、ヘキサン、若しくはこれらの異性体を１種で単独、又は２種以上を混合したものである。本発明で製造される再生発泡性ポリスチレン系樹脂粒子は、ポリスチレン系樹脂に対して減容剤及び発泡剤濃度が５〜２５重量％であり、好ましくは、８〜１３重量％である。
【００２５】
本発明にいう予備含浸とは、減容物から減容剤を抽出し発泡剤を同時に含浸するために攪拌混合するものである。高粘度搬送ポンプは、この予備含浸のための予備含浸槽で得られた減容物を搬送昇圧するポンプであり、例えばギアポンプ、プランジャ−ポンプ等が挙げられる。本発明の粒状化装置は、予備含浸槽で得られた減容物を、最大長さが１００μｍ〜２ｍｍに粒状化する手段をいう。
【００２６】
本発明の本含浸は、粒状化手段で得られた粒状物に残存している減容剤をさらに抽出して、発泡剤を含浸させることをいう。この本含浸槽は、粒状物を投入し本含浸のために減容剤及び発泡剤の濃度を５〜２５重量％程度にする攪拌槽である。本発明の乾燥機は、本含浸槽中の粒状物を分離回収し、主として粒状物表面に付着する過剰な発泡剤を除去する手段である。本発明の回分式小型蒸留装置とは、予備含浸槽及び本含浸槽内の減容剤と発泡剤を分離回収する回分式の小型蒸留装置をいう。
【００２７】
本発明の予備含浸のための減容剤抽出方法は、減容物と発泡剤を２層に分離したまま撹拌し、塊状の高分子相の表面更新と発泡剤相の均一混合の作用により、高分子相の減容剤を発泡剤相に抽出し、減容剤含有量を減らした減容物を予備含浸槽の底部から容易に排出することを特徴とする。特に、下段にパドル翼を有する撹拌翼を翼の先端周速５０〜２００ｃｍ／ｓで回転させ、減容物と発泡剤の撹拌を行うことで、減容剤含有量が減容物に対し２５〜４０重量％となる減容物を塊状で得ることができる。底部にゲート弁を有する予備含浸槽を用いることで、減容剤含有量を減らした減容物を特別な分離工程を経ずに底部から容易に排出することができる。
【００２８】
本発明の再生発泡性ポリスチレン系樹脂粒子の再生処理システムは、減容物の抽出を予備含浸槽と本含浸槽の２段階から構成され、再生発泡性ポリスチレン系樹脂粒子の残減容剤量を少なくする。本発明の再生発泡性ポリスチレン系樹脂粒子の再生処理システムは、予備含浸槽における減容物からの減容剤抽出と減容物への発泡剤の含浸を同時に効率的に行える板状の攪拌翼を有する。
【００２９】
本発明の粒状化手段は、減容物を紐状に押し出すダイス、それを切断する高速カッター刃、カッター刃面及びダイス表面に発泡剤を噴射する噴射ノズルからなり、減容物を１００μｍ〜２ｍｍに切断し、再付着することなく回転カッター刃の回転領域外に導伴させるものである。本発明の粒状化手段は、高粘度の減容物を、常温の条件下で、直径１００μｍ〜２ｍｍ程度の粒状物とするものである。
【００３０】
本発明の発泡剤の処理法は、予備含浸槽及び本含浸槽内の発泡剤が常温・常圧のもとで液体であることにより減容物に含有される減容剤の抽出と発泡剤の含浸を効率的に行えることを特徴とする。本発明の予備含浸槽の処理法は、高粘度の減容物と低粘度液体発泡剤の２種類の非常に粘度差及び物質の状態の異なるものを、高粘度減容物の固まりが、細分・断片化しないように、効率良く混合攪拌させ減容物から減溶剤を抽出すると同時に発泡剤を含浸することを特徴とする。
【００３１】
本発明の本含浸槽の処理法は、粒状化手段で粒状化された粒状物内の減容剤が、発泡剤相に抽出され粒状物が硬化する迄の間、相互に凝着しやすい粒状物の分散を維持することを特徴とする。本発明は、本含浸の終了後に乾燥機に取出された粒状物の表面には、過剰な発泡剤が含浸されているので、粒状物表面に付着している発泡剤を、乾燥により除去して、市販されているバ−ジンの発泡性ポリスチレン系樹脂粒子と同等の発泡剤の含浸範囲にすることを特徴とする。
【００３２】
【発明の実施の形態】
発泡ポリスチレンを減容剤で収縮脱泡処理した減容物は、通常、５０〜７０重量％の減容剤を含有している。この減容物の凝着性を低下させ粒状物への成形を容易にするためには、減容物に対し２５〜４０重量％程度まで減容剤の含有量を低下させることが好ましい。このための工程として減容物を発泡剤と撹拌または混練して減容物中の減容剤を抽出しその含有量を減らす操作を行う。
【００３３】
本発明の実施形態として、好ましい減容剤含有量の減容物を得るための発泡剤の量は減容物の１．５〜４倍である。混合特性の優れた撹拌装置を用い、予備含浸槽全体に循環流が形成する十分な回転数で撹拌すると、高粘性物質である減溶剤を含浸した減容物は、急激に増粘し、撹拌翼により引きちぎられ、はじめ塊状であったものが不定形に細分化され、発泡剤中を流動した状態となる。さらに抽出が進行すると断片状になった溶剤減容物は、撹拌翼や槽内へ付着し、予備含浸槽からの排出が困難になる。この問題を解決するため、減容物と発泡剤を２層に分離したまま撹拌し、減容物中の減容剤抽出を行うことが好ましい。
【００３４】
この撹拌方法として、形状、機能が異なる複数種の翼の組合せによる特定の撹拌翼を低速回転させて使用すると有効である、ことが実験の結果明らかになった。具体的には、下段にパドル翼を有する撹拌翼を翼の先端周速５０〜２００ｃｍ／ｓで回転させ、減容物と発泡剤の撹拌を行うことで、減容剤含有量が減容物に対し２５〜４０重量％となる減容物を塊状で得ることができる。さらに底部にゲート弁を有する予備含浸槽を用いることで減容剤含有量を減らした減容物を底部から容易に排出することができる。
【００３５】
以下、この発明の実施の形態について図面に基づき詳細に説明する。図１は、本発明の再生発泡性ポリスチレン系樹脂粒子の再生処理システムの一実施の形態であり、システムの概要を示す概略構成図である。この再生発泡性ポリスチレン系樹脂粒子の再生処理システム１０は、予備含浸工程、粒状化工程、本含浸工程、及び乾燥工程の４工程から構成されている。この４工程の回分処理操作により、再生発泡性ポリスチレン系樹脂粒子が製造され、回収発泡剤は、蒸留分離工程により発泡剤と減容剤に分離回収される。
【００３６】
この再生発泡ポリスチレン系樹脂粒子の再生処理システム１０で使用する減容物は、使用済み発泡ポリスチレン及び／又は、発泡ポリスチレンを、主成分が二塩基酸メチルエステル組成物の減容剤で溶解したもので、減容剤含有量が５０〜７０重量％を含む塊状のものである。
予備含浸工程は、前述した減容物から、減容剤の抽出及び発泡剤の含浸を同時に行い、減容剤を抽出された高粘度の塊状固まりを、搬送・昇圧できるようにするための工程である。また、予備含浸工程は、後述するように粒状化を容易にするための前処理工程でもある。予備含浸工程のための機器は、予備含浸槽２１、攪拌機２２、高粘度搬送ポンプ２３等より構成される。予備含浸槽２１には、減容物及び減容物に含有される減容剤の５〜８倍重量の発泡剤を投入され、攪拌機２２で攪拌される。
【００３７】
このときの減容剤の液温を８〜２０℃とし、攪拌機２２の攪拌翼の外周である先端周速を５０〜２００ｃｍ／ｓとし、含浸時間を１０〜１８０分の条件で、減容剤の抽出及び発泡剤の含浸を同時に行い、減容物中の減容剤濃度を、２５〜４０重量％に制御する。減容剤を抽出した発泡剤の液比重を０．６６〜０．６９の範囲に調整することで、減容物の粘度を高粘度搬送ポンプ２３で搬送可能な粘度、及び粒状化装置３１で粒状化が容易に出来るようにする。なお、減容物の減容剤、及び発泡剤の選択は、ＷＯ０１／６８７５９Ａ１（先行技術１）に記載された通りの方法であり、かつ本発明の要旨でもないのでその詳細な原理の説明は省略する。
【００３８】
予備含浸工程、及び本含浸工程で回収された発泡剤は、発泡剤回収ポンプ６１で回分式小型蒸留装置６２に送られ、蒸留分離されて減容剤は下部のボトムから回収され、発泡剤は凝縮器６３で凝縮液化されて、発泡剤回収タンク６５に回収される。回収された発泡剤は、予備含浸工程の発泡剤として再利用できる。
【００３９】
この予備含浸槽２１で調整すべき減容物の粘度は、後工程の粒状化工程で長さ１００μｍ〜２ｍｍ程度の粒状にカット出来る粘度であり、粘度が高すぎると、薄い円板状にしかならないし、粘度が低すぎると、紐状の塊しか出来なくなってしまう。粒状化工程は予備的に発泡剤に含浸させて、減容剤量を２５〜４０重量％に落とした減容物、又は前処理を行わない減容物から粒子を製造する工程である。
【００４０】
以下、本発明の粒状化するための方法、又は装置は、図面を参照して説明する。ただし、この実施の形態に記載されている構成部品の寸法、形状、その相対的位置等は特に特定的な記載がない限りは、この発明の範囲をそれに限定する趣旨ではなく、単なる説明例にすぎない。以下、図面に基づいて本発明の実施の形態を説明する。
図３は、粒状化装置３１の詳細を示す断面図である。粒状化装置３１は、カッターボックス３３内に、ダイス穴が円周上に配置されたダイス３８、高速回転するカッター取付台３９に取り付けられた回転駆動されるカッター刃３６、及びこのカッター刃３６に貧溶媒を噴射するために、カッターシャフト３４の軸中心部に貫通孔として設けられた貧溶媒流路３５、及びこれに連通して貧溶媒を噴射する貧溶媒噴射口３７等により構成されている。
【００４１】
この粒状化装置３１は、減容物をストランドにするため、また、ダイス３８が円周状に配置されたダイス３８のダイス穴からストランド状に排出された減容物を粒状化するために配置されたものである。このために、貧溶媒噴射口３７はダイス３８と接触しない最も近い位置で、円周方向に高速回転する返りのないカッタ−刃３６、及びカッタ−刃３６に付着する粒状化物を吹き飛ばす目的で設置したものである。貧溶媒噴射口３７には、ペンタン噴射装置３２によりペンタンが加圧されて供給される。高粘度搬送ポンプ２３により昇圧された減容物は、複数個のダイス穴からストランド状に排出され、ダイス３８とカッタ−刃３６が接触しない最も近い位置で、円周方向に１４００〜３２００ｒｐｍで回転するカッタ−刃３６により、粒径１００μｍ〜２ｍｍの粒状物に切断され造粒される。
【００４２】
本含浸工程は、粒状化装置で得られた粒状物に残存している減容剤をさらに抽出する工程であり、減容剤及び発泡剤量を５〜２５重量％程度にする工程で、本含浸槽４１と循環ポンプ４３により構成される。本含浸槽４１に投入された粒状物は、粒子同士がお互いに付着しないようにするために、電動機で回転駆動される攪拌機４２により攪拌回転数を８０〜１５０ｒｐｍで常時流動するように攪拌させる。本含浸槽４１の下部に沈降した粒状物は、循環ポンプ４３で外部循環させることにより、本含浸槽４１の下部に沈降した粒状物のブロッキングにより付着した粒状物の堆積を防止している。本含浸工程である本含浸槽４１での含浸時間は、予備含浸工程で抽出された減容剤の濃度にもよるが、２〜４８時間程度が好ましい。
【００４３】
乾燥工程は、本含浸槽４１で得られた樹脂粒子の表面に付着する過剰な発泡剤を除去する工程をいう。本含浸工程終了後、循環ポンプ４３により樹脂粒子を含む本含浸槽４１内の液を乾燥機５１に送り、乾燥機５１の内部に設置されている４０メッシュ金網により発泡剤と樹脂粒子に分離し、樹脂粒子は金網上に回収され、発泡剤は本含浸槽４１内に回収される。乾燥機５１の内に回収された樹脂粒子は、スポットク−ラ−５２により温度０〜２０℃の冷風で表面に付着している過剰発泡剤を蒸発させて除去し、樹脂粒子の発泡剤含浸量を８〜１３重量％に制御する。
【００４４】
【実施例】
以下に、本発明を実施例及び比較例に基づいて説明する。
〔実施例１〕
小型撹拌装置を用いて減容物とペンタンの撹拌混合を行った。小型撹拌装置としては綜研化学株式会社製Ｈｉ−Ｆミキサーを使用した。撹拌槽は容積３Ｌのガラス製であり、撹拌槽内壁と撹拌翼の間に３枚の邪魔板を有する。攪拌翼は、下部に矩形板材である垂直パドル翼が配置され、上部に楕円板材を長軸、短軸で４分割した形である傾斜四半楕円翼で構成されたものである。各傾斜四半楕円翼は、回転軸の軸線に対してその面が傾斜して配置されたものである。
まず、発泡スチロールを二塩基酸メチルエステル組成物（スタイロジャパン社製スタイロソルブＳＳ６０００）を、減容剤として収縮・脱泡した減容物を調製した。この組成は樹脂１００部に対し減容剤１６３部であった。この減容物を３．０倍量のペンタンと混合撹拌した。撹拌翼の先端周速は、０．８ｍ／ｓとし、液温２５〜２６℃で６０分間撹拌した。混合撹拌操作後の減容物の組成は、樹脂１００部に対し減容剤４０部、ペンタン１７部となった。得られた減容物は塊状であり撹拌槽及び撹拌翼への付着性は小さく、容易に回収できた。また、１．８倍量のペンタンで同様に処理すると、減容剤７５部、ペンタン１７部の組成の減容物が得られた。
【００４５】
〔実施例２〕
図２は、予備含浸槽２１の構造の概略を示す図である。この予備含浸槽２１を用いて発泡スチロール溶剤減容物とペンタンの撹拌混合を行った。減容物の組成は樹脂１００部に対し減容剤１６５部であった。この減容物を３．１倍量のペンタンと混合撹拌した。撹拌翼の先端周速は１０５ｃｍ／ｓとし、液温９〜１１℃で９０分間撹拌した。混合撹拌操作後の減容物の組成は、樹脂１００部に対し減容剤７５部、ペンタン２２部となった。予備含浸槽２１の底部のゲート弁２７を開くと減容物は塊状でサクションホッパー２８に自然落下し、高粘度搬送ポンプ２３での搬送が良好に行われた。予備含浸槽２１の内壁や撹拌翼への減容物の付着はほとんどなかった。
【００４６】
〔比較例１〕
実施例２と同じ装置を用いて減容物とペンタンの撹拌混合を行った。撹拌翼の周速を調整した以外は、実施例２と同様に処理した。先端周速５８ｃｍ／ｓの設定で撹拌を開始し、１５分経過後から周速を徐々に上げた。先端周速１１５ｃｍ／ｓを超えたところで減容物の細片の流動が見られるようになり、先端周速２３０ｃｍ／ｓでは不定形の減容物が激しく流動する状態となった。６０分間撹拌後に抽出液を排出し、ペンタンに更新してさらに６０分間先端周速２３０ｃｍ／ｓで撹拌を続けた。混合撹拌操作後の減容物の組成は、樹脂１００部に対し減容剤４１部、ペンタン１７部となった。底部のゲート弁２７を開き、減容物をサクションホッパー２８を介して、高粘度搬送ポンプ２３での搬送を試みたが搬送不良となった。予備含浸槽２１内では撹拌翼に減容物が著しく付着していた。
【００４７】
〔実施例３〕
使用済みの発泡ポリスチレンを減容剤（二塩基酸メチルエステル化合物、（株）スタイロジャパン製　スタイロソルブ６０００）に浸漬し、減容剤の濃度６０％の減容物を得た。この減容物をあらかじめペンタンに２時間攪拌しながら浸漬し、予備的に表面の減容剤を抽出した減容物をポンプで圧送し、ダイス（穴径：１ｍｍ、穴数：１２個）から押し出した。その時のダイスからの吐出量は１２．３ｋｇ／ｈ、吐出圧力は４０ｋｇｆ／ｃｍ２であった。これを鋭利なカッター刃３６を１枚のみ取り付けた粒状化装置３１に送り、カッター刃３６の回転数１８００ｒｐｍ、カッター刃３６の刃面及びダイス表面へのペンタン噴射量１０Ｌ／ｍｉｎで粒状化を行った。粒状化装置下部からステンレス製の受け器で切断されたビーズを受けたところ、短軸径１ｍｍ、長軸径２ｍｍ程度の楕円形の独立した粒子が得られた。
【００４８】
〔実施例４〕
減容物を高粘土搬送ポンプ２３で圧送し、ダイス（穴径：１ｍｍ、穴数：１２個）から押し出した。その時のダイスからの吐出量は１４．１ｋｇ／ｈ、吐出圧力は１４ｋｇｆ／ｃｍ２であった。これを鋭利なカッター刃３６に１枚の刃のみを取り付けた粒状化装置３１に送り、カッター刃３６の回転数２０００ｒｐｍ、カッター刃３６の刃面及びダイス表面へのペンタン噴射量１０Ｌ／ｈで粒状化を行った。粒状化装置下部からステンレス製の受け器で切断されたビーズを受けたところ、短軸径１ｍｍ、長軸径２ｍｍ程度の楕円形の独立した粒子が得られた。予備的に減容物表面の減容剤抽出処理を行わなくても独立した粒子を得ることができた。
【００４９】
〔比較例２〕
カッター刃３６の刃面、及びダイス表面に発泡剤を噴射しない以外は、実施例３と同様の条件下で粒状化を行った。その時のダイス３８からの吐出量は１１．８ｋｇ／ｈ、吐出圧力は４０ｋｇｆ／ｃｍ２であった。粒状化装置下部からステンレス製の受け器で切断されたビーズを受けたところ、直径２ｍｍ、長さ１０ｃｍ程度の紐状物質が得られた。紐状物質の表面は数珠状となっており、一旦カッター刃３６で切断された粒子が再付着して紐状になっていた。
【００５０】
〔比較例３〕
カッター刃３６の刃面、及びダイス３８表面に発泡剤を噴射しない以外は、実施例４と同様の条件下で粒状化を行った。その時のダイスからの吐出量は３．３ｋｇ／ｈ、吐出圧力は４０ｋｇｆ／ｃｍ２であった。粒状化装置３１の下部からステンレス製の受け器で切断されたビーズを受けたところ、直径２ｍｍ、長さ１５ｃｍ程度の紐状物質が得られた。紐状物質の表面は、ねじれており、減容物が切断されずに引き伸ばされていた。
【００５１】
［実施例５］
使用済み発泡ポリスチレン１６ｋｇを減容剤で溶解して減容剤濃度６０％の減容物４０ｋｇを得た。予備含浸槽に投入後、温度１０℃のペンタン３００Ｌを添加して、板状翼を有する攪拌翼先端周速９２ｃｍ／ｓで３時間程度攪拌して減容剤を抽出し、発泡剤を含浸した。この時の、発泡剤の液密度は、０．６５３ｇ／ｃｍ３、減容物中の減容剤は、３２．１重量％であり、発泡剤は１１．８重量％であった。これを、ポンプで搬送し、直径１ｍｍで１２個のダイス穴に押し込んで、ペンタンをカッタ−刃の裏側から噴射し、カッタ−速度１８００ｒｐｍの条件で、センタ−カット方式により、粒状物に切断した。この時の粒状物のサイズは、１〜２ｍｍであり、良好であった。
高粘度搬送ポンプの搬送・昇圧能力は、押出し量が、９．３６ｋｇ／ｈ、ポンプ吐出圧力は、４．０ＭＰａＧであった。使用済み発泡ポリスチレンの溶解条件を表１に示す。予備含浸工程、及び粒状化装置３１でのテスト条件を表２に示す。表３に、予備含浸工程、及び粒状化装置３１でのテスト結果を示す。
【００５２】
この円板状の樹脂粒子を、発泡剤ペンタン８００Ｌの本含浸槽内に投入し、液温を１０〜１５℃とし、攪拌機回転数を８０ｒｐｍとし、槽内の液をポンプで外部循環させながら４１時間程度含浸させた。本含浸終了後、乾燥機に粒子を取出して、スポットク−ラ−を１５℃とし、粒状物表面に付着するペンタンを除去し、発泡ビ−ズ２．２ｋｇを得た。粒径は、１〜２ｍｍの製品が１．１ｋｇ回収され、１ｍｍ以下の微粉末のものが、１ｋｇ回収された。再生発泡性ポリスチレン系樹脂粒子中の減容剤及び発泡剤濃度は、１３．１重量％であり、良好であった。本含浸工程処理条件、及び乾燥機運転条件を表２に示す。テスト結果を表３に示す。
【００５３】
［実施例６］
使用済み発泡ポリスチレン２４ｋｇを減容剤で溶解して減容剤濃度６０％の減容物６０ｋｇを得た。予備含浸槽に投入後、温度１０℃のペンタン３００Ｌを添加して、板状翼を有する攪拌翼先端周速１０５ｃｍ／ｓで２時間程度攪拌して減溶剤を抽出し、発泡剤を含浸した。この時の、発泡剤の液密度は、０．６５３ｇ／ｃｍ３であり、減容物中の減容剤は、３８．８重量％であり、発泡剤は１２．７重量％であった。
これを、高粘度搬送ポンプで搬送・昇圧し、直径１ｍｍで１２個のダイス穴に押し込んで、ペンタンをカッタ−刃３６の裏側から噴射し、カッタ−速度２０００ｒｐｍの条件で、センタ−カット方式により粒状物に切断した。この時の粒状物のサイズは、１〜２ｍｍであり、良好であった。高粘度搬送ポンプの搬送・昇圧能力は、押出し量が、１４．１ｋｇ／ｈ、ポンプ吐出圧力は、２．０ＭＰａＧであった。使用済み発泡ポリスチレンの溶解条件を表１に示す。予備含浸及び粒状化措置でのテスト条件を表２に示す。表３に、予備含浸及び粒状化措置でのテスト結果を示す。
【００５４】
この円板状の粒状物を、発泡剤ペンタン９５０Ｌの本含浸槽内に投入し、液温を１０〜１５℃とし、攪拌機回転数を８０ｒｐｍとし、槽内の液をポンプで外部循環させながら２４時間程度含浸させた。本含浸終了後、乾燥機に粒子を取出して、スポットク−ラ−を１５℃とし、粒状物表面に付着するペンタンを除去し、発泡ビ−ズ１．８ｋｇを得た。粒径は、１〜２ｍｍの製品が１．５ｋｇ回収され、１ｍｍ以下の微粉末のものが、０．３ｋｇ回収された。再生発泡性ポリスチレン系樹脂粒子中の減容剤及び発泡剤濃度は、１４．７重量％あり、良好であった。本含浸工程処理条件、及び乾燥機運転条件を表２に示す。テスト結果を表３に示す。
【００５５】
【表１】
2004002572.tif 000003
【００５６】
【表２】
2004002572.tif 000004
【００５７】
【表３】
2004002572.tif 000005
【００５８】
［比較例４］
予備含浸工程を実施しない以外は、実施例１と同様に粒状化テストを実施した。使用済み発泡ポリスチレンの溶解条件を表４に示す。テスト条件を表５に、粒状化のテスト結果を表６に示す。この時の粒状物は、粒子サイズ５〜６ｍｍ程度のゴムくずであり、実施例１に比較すると、かなり劣るものであった。従って、本含浸及び乾燥運転は実施することが、出来なかった。
【００５９】
［比較例５］
粒状化装置３１でカッタ−刃３６の返りの有る刃２枚及びペンタン噴射の代りに、水を用いて噴射した以外は、実施例１と同様に粒状化テストを実施した。使用済み発泡ポリスチレンの溶解条件を表４に示す。テスト条件を表５に、粒状化のテスト結果表６に示す。この時の粒状物は、粒子サイズ５〜１５ｍｍ程度の紐、紐のダンゴ状の塊に近い物となり、実施例１に比較すると、かなり劣るものであった。従って、本含浸工程、及び乾燥運転は実施することが、出来なかった。
【００６０】
【表４】
2004002572.tif 000006
【００６１】
【表５】
2004002572.tif 000007
【００６２】
【発明の効果】
以上説明したように、本発明の再生発泡性ポリスチレン系樹脂粒子の再生処理システム及びその処理法によれば、常温・常圧のもとで、発泡剤を添加して、減容物中の減容剤の抽出と発泡剤の含浸を同時に行うことで、予備含浸された減容物の粒状化が可能となり、更にこの粒状物を発泡剤液中に含浸させ、減容剤を抽出した樹脂粒子を、乾燥させることで、熱履歴を受けない再生発泡性ポリスチレン系樹脂粒子を得ることができる。
また、減容物の減容剤の抽出を予備含浸と本含浸の２段階に分けたことで、粒状化装置で適切な粒子サイズにできる粘度に調整でき、粒状化工程での粒状化条件を最適化できる。予備含浸工程で板状の攪拌翼を用いたので、減容物中の減容剤の抽出と発泡剤の含浸を効率良く行うことができる。
【図面の簡単な説明】
【図１】図１は、本発明の再生発泡性ポリスチレン系樹脂粒子の再生処理システムの実施の形態であり、その概要を示す系統図である。
【図２】図２は、図１に示す本発明の再生発泡性ポリスチレン系樹脂粒子の再生処理システムの予備含浸槽の詳細を示す説明図である。
【図３】図３は、図１に示す本発明の再生発泡性ポリスチレン系樹脂粒子の再生処理システムの粒状化装置を示す断面図である。
【図４】図４は、図３のＡ−Ａ線に沿った矢視方向の断面図である。
【符号の説明】
１０…再生発泡性ポリスチレン系樹脂粒子の再生処理システム
２１…予備含浸槽
２２…予備含浸用攪拌機
２３…高粘度搬送ポンプ
２４…傾斜平板翼
２５…平板翼
２６…邪魔板
２７…ゲート弁
２８…サクションホッパー
３１…粒状化装置
３２…発泡剤噴射装置
３３…カッターボックス
３４…カッターシャフト
３５…貧溶媒流路
３６…カッター刃
３７…貧溶媒噴射口
３８…ダイス
３９…カッター取付台
４１…本含浸槽
４２…本含浸用攪拌機
４３…循環ポンプ
５１…乾燥機
５２…スポットク−ラ−
６１…発泡剤回収ポンプ
６２…回分式小型蒸留搭
６３…凝縮器
６４…回収発泡剤移送ポンプ
６５…発泡剤回収タンク
６６…発泡剤移送ポンプ
６７…回収減容剤移送ポンプ
６８…冷却器
６９…減容剤回収ドラム缶
【図１】
2004002572.tif 000008
【図２】
2004002572.tif 000009
【図３】
2004002572.tif 000010
【図４】
2004002572.tif 000011